"結着樹脂を含有するトナー粒子よりなる静電荷像現像用トナーであって、前記トナー粒子の断面についての原子間力顕微鏡AFMによる弾性像において、前記結着樹脂が、ドメインを構成する高弾性樹脂およびマトリクスを構成する低弾性樹脂よりなるドメインマトリクス構造を有し、個々のドメインの長径Lと短径Wとの比L/Wの算術平均値が1.5~5.0の範囲内にあって、当該長径Lが60~500nmの範囲内にあるドメインが80個数以上存在し、かつ、当該短径Wが45~100nmの範囲内にあるドメインが80個数以上存在することを特徴とする静電荷像現像用トナー。前記AFMによる弾性像において、個々のドメインの面積Sの算術平均値が0.005~0.05μm2の範囲内にあることを特徴とする請求項1に記載の静電荷像現像用トナー。請求項1または請求項2に記載の静電荷像現像用トナーを製造する方法であって、マトリクスを構成する低弾性樹脂よりなる樹脂粒子Aの分散液Aを調製する工程と、ドメインを構成する高弾性樹脂よりなる、ガラス転移点が60~80°Cであり、軟化点が150~200°Cである樹脂粒子Bの分散液Bを調製する工程と、前記分散液Aと前記分散液Bとを混合し、前記樹脂粒子Aと前記樹脂粒子Bとを凝集融着させて凝集粒子を形成する工程と、前記樹脂粒子Aの軟化点近傍であって、前記樹脂粒子Bの軟化点未満の温度条件下において、前記凝集粒子を熟成する工程とを有することを特徴とする静電荷像現像用トナーの製造方法。本発明は、以上のような事情を考慮してなされたものであって、その目的は、低温定着性が得られながら耐ホットオフセット性が得られると共に、高い光沢性を有する画像を形成することができる静電荷像現像用トナーおよびその製造方法を提供することにある。本発明の静電荷像現像用トナー以下、単にトナーともいう。は、結着樹脂を含有するトナー粒子よりなる静電荷像現像用トナーであって、前記トナー粒子の断面についての原子間力顕微鏡AFMによる弾性像以下、AFM弾性像という。において、前記結着樹脂が、ドメインを構成する高弾性樹脂およびマトリクスを構成する低弾性樹脂よりなるドメインマトリクス構造を有し、個々のドメインの長径Lと短径Wとの比L/Wの算術平均値が1.5~5.0の範囲内にあって、当該長径Lが60~500nmの範囲内にあるドメインが80個数以上存在し、かつ、当該短径Wが45~100nmの範囲内にあるドメインが80個数以上存在することを特徴とする。本発明の静電荷像現像用トナーにおいては、前記AFMによるAFM弾性像において、個々のドメインの面積Sの算術平均値が0.005~0.05μm2の範囲内にあることが好ましい。本発明の静電荷像現像用トナーの製造方法は、上記の静電荷像現像用トナーを製造する方法であって、マトリクスを構成する低弾性樹脂よりなる樹脂粒子Aの分散液Aを調製する工程と、ドメインを構成する高弾性樹脂よりなる、ガラス転移点が60~80°Cであり、軟化点が150~200°Cである樹脂粒子Bの分散液Bを調製する工程と、前記分散液Aと前記分散液Bとを混合し、前記樹脂粒子Aと前記樹脂粒子Bとを凝集融着させて凝集粒子を形成する工程と、前記樹脂粒子Aの軟化点近傍であって、前記樹脂粒子Bの軟化点未満の温度条件下において、前記凝集粒子を熟成する工程とを有することを特徴とする。本発明者らは、高い光沢性の確保、低温定着性の実現およびホットオフセット現象の防止を可能とするために、それぞれの効果について機能分離することを検討し、高光沢性および低温定着性の観点から低軟化点低弾性の樹脂と、耐ホットオフセット性の観点から高弾性の樹脂とが複合化されてなるトナーの作製に至ったが、従来の技術を用いたトナー粒子構造の制御では十分な効果が得られなかった。そこで、ドメインマトリクス構造の樹脂の配向方法によりトナーを作製し、球状の形状を有するドメインの大きさを可視光の波長以下の大きさとすることにより、高い光沢性の確保は可能となったが、耐ホットオフセット性については満足できるものではなかった。そこで、本発明者らは、その形状がいわば略棒状ともいえる本発明において規定する形状以下、特定形状という。を有するドメインが導入された結着樹脂によるトナーを用いることにより、本発明の課題を解決するに至った。本発明のトナーによれば、当該トナーを構成するトナー粒子に含有される結着樹脂が、弾性の異なる樹脂よりなるドメインマトリクス構造のものであって、ドメインの形状が特定形状であることにより、低温定着性が得られながら耐ホットオフセット性が得られると共に、高い光沢性を有する画像を形成することができる。低温定着性が得られながら耐ホットオフセット性が得られる理由は、以下のように推察される。一般的に、異なる熱物性を有する複数の樹脂が混在する系では、樹脂間の相互作用により、系全体ではそれらが平均化された熱物性を示す。しかしながら、本発明に係る結着樹脂において、マトリクスを構成する低弾性樹脂以下、マトリクス樹脂ともいう。と、ドメインを構成する高弾性樹脂以下、ドメイン樹脂ともいう。との熱物性が大きく異なることから、定着温度の低温側においては、マトリクス樹脂とドメイン樹脂との相互作用がなく、また、低軟化点を有するマトリクス樹脂のみが溶融してドメイン樹脂は溶融に関与しないために、当該ドメイン樹脂がトナーの溶融変形の妨げとならないので、トナーに低温定着性が得られると考えられる。そして、ホットオフセット現象の発生原因のひとつに、定着部材内において溶融トナーの弾性が低下し、この溶融トナーと転写材との接着性が低下することが挙げられる。つまり、溶融状態のトナーは、定着部材表面および転写材表面の両側から引っ張られるが、本発明のトナーにおいては、高弾性樹脂よりなる特定形状を有するドメインは、ランダムに配置された状態から、引っ張られる方向に長軸を合わせるよう配向されるモーメントにより、弾性を発揮し、さらに、ドメインの長軸が配向した後は、定着部材表面から引っ張られる方力に対し、反発する弾性が集中することにより、トナーに耐ホットオフセット性が発現すると考えられる。さらに、高い光沢性を有する画像が得られる理由は、ドメインが可視光の波長以下の特定範囲の大きさであることにより、形成される画像の表面が可視光の乱反射の発生しない粗さに抑制されるからと推察される。以下、本発明について詳細に説明する。静電荷像現像用トナー本発明のトナーは、ドメインマトリクス構造の結着樹脂を含有するトナー粒子よりなるものである。本発明のトナーは、トナー粒子中に結着樹脂の他に、必要に応じて着色剤、離型剤および荷電制御剤などの内添剤が含有されていてもよい。本発明のトナーのガラス転移点は、25~55°Cであることが好ましく、より好ましくは30~45°Cである。トナーのガラス転移点については、示差走査カロリメーターDiamondDSCパーキンエルマー社製を用いて測定することができる。具体的には、トナートナー粒子4.5~5.0mgを小数点以下2桁まで精秤し、アルミニウム製パンに封入して、DSC-7サンプルホルダーにセットする。リファレンスは、空のアルミニウム製パンを使用し、測定温度0~200°C、昇温速度10°C/分、降温速度10°C/分にて、Heat-Cool-Heatの温度制御を行い、その2nd.Heatにおけるデータを基に解析を行う。ガラス転移点は、第1の吸熱ピークの立ち上がり前のベースラインの延長線と、第1の吸熱ピークの立ち上がり部分からピーク頂点までの間で最大傾斜を示す接線との交点の値とする。本発明のトナーの軟化点は、90~110°Cであることが好ましく、より好ましくは95~105°Cである。トナーの軟化点が過度に低い場合においては、ホットオフセット現象が発生しやすくなるおそれがあり、一方、トナーの軟化点が過度に高い場合においては、形成される画像が十分な定着強度を有さないおそれがある。トナーの軟化点については、具体的には、温度20±1°C、湿度50±5RHの環境下において、トナートナー粒子1.1gをシャーレに入れ平らにならし、12時間以上放置した後、成型器SSP-10A島津製作所製によって3820kg/cm2の力で30秒間加圧し、直径1cmの円柱型の成型サンプルを作成し、次いで、この成型サンプルを、温度24±5°C、湿度50±20RHの環境下において、フローテスターCFT-500D島津製作所製により、荷重196N20kgf、開始温度60°C、予熱時間300秒間、昇温速度6°C/分の条件で、円柱型ダイの穴1mm径×1mmより、直径1cmのピストンを用いて予熱終了時から押し出し、昇温法の溶融温度測定方法でオフセット値5mmの設定で測定したオフセット温度Toffsetをトナーの軟化点として、測定することができる。本発明のトナーを構成するトナー粒子は、その体積基準のメディアン径が3~12μmのものとされ、より好ましくは4~9μmのものとされる。トナー粒子の体積基準のメディアン径が上記範囲であることにより、高画質の画像を形成することができる。トナー粒子の体積基準のメディアン径は、コールターマルチサイザー3ベックマンコールター社製に、データ処理用ソフトSoftwareV3.51を搭載したコンピューターシステムを接続した測定装置を用いて測定算出することができる。本発明のトナーを構成するトナー粒子は、転写効率の向上の観点から、平均円形度が0.930~1.000であることが好ましく、より好ましくは0.950~0.995である。トナー粒子の平均円形度については、FPIA-2100Sysmex社製を用いて測定することができる。具体的には、トナートナー粒子を界面活性剤入り水溶液にてなじませ、超音波分散処理を1分間行って分散させた後、FPIA-2100Sysmex社製により、測定条件HPF高倍率撮像モードにて、HPF検出数3,000~10,000個の適正濃度で撮影を行い、個々のトナー粒子について下記式Tに従って円形度を算出し、各トナー粒子の円形度を加算し、全トナー粒子数で除することにより算出される。式T:円形度=粒子像と同じ投影面積をもつ円の周囲長/粒子役影像の周囲長結着樹脂本発明のトナーを構成するトナー粒子に含有される結着樹脂は、高弾性樹脂および低弾性樹脂よりなるドメインマトリクス構造のものである。本発明において、ドメインマトリクス構造とは、低弾性樹脂よりなる連続したマトリクス相中に、マトリクスを構成する樹脂よりも高い弾性を有する高弾性樹脂よりなる領域、すなわちドメインが形成されている構造のものをいう。本発明に係るドメインマトリクス構造の結着樹脂は、具体的には図1に示すように、ドメイン樹脂よりなる特定形状を有するドメイン明部が、マトリクス樹脂よりなるマトリクス暗部中に分散された状態とされる。ドメインマトリクス構造の結着樹脂については、トナー粒子の断面について原子間力顕微鏡AFMSPMSPI3800Nセイコーインスツルメンツ社製を用いて確認することができる。具体的には、温度20°C、湿度50RHの環境下において調湿したトナー粒子を紫外線硬化性樹脂に包埋して24時間硬化した後、ウルトラミクロトームMT-7RMC社製で切削し、観察表面を切り出してサンプルを作製する。このサンプルについて原子間力顕微鏡AFMSPMSPI3800N、カンチレバーSN-AF01以上、セイコーインスツルメンツ社製を室温にて用いて、2μm四方の領域をマイクロ粘弾性モードで走査させて観察する。図1に示すAFM弾性像においては、ドメインマトリクス構造の結着樹脂の分散状態を確認するため、トナー粒子は着色剤および離型剤などの内添剤が含有されていないものを用いた。なお、本発明に係るトナー粒子中において、着色剤および離型剤などの内添剤の影響を受けない領域においては、図1に示すAFM弾性像と同様のAFM弾性像を観察することができる。ドメインドメインマトリクス構造の結着樹脂を構成するドメイン樹脂としては、特に限定されないが、例えば、スチレン-アクリル系樹脂、メタアクリル酸エステル共重合体などが挙げられる。ドメインの形状を制御することが容易であることから、メタアクリル酸エステル共重合体が好ましく、特に、メタクリル酸メチル、ブチルアクリレートおよびイタコン酸の共重合体が好ましい。ドメイン樹脂の100°Cにおける貯蔵弾性率は、耐ホットオフセット性、低温定着性および高光沢性の3つの効果を得る観点から、4.0×105~1.0×108dyn/cm2であることが好ましい。ドメイン樹脂の100°Cにおける貯蔵弾性率については、以下に示す測定装置、条件および手順により測定、算出することができる。測定装置:MR-500ソリキッドメータレオロジ社製測定条件:周波数;1Hz測定モード;温度分散測定治具;φ0.997cmのパラレルプレート測定手順:1温度20±1°C、湿度50±5RH環境下において、ドメイン樹脂樹脂粒子0.6gをシャーレに入れ平らにならし、12時間以上放置した後、成型器SSP-10A島津製作所製にて3820kg/cm2の力で30秒間加圧し、直径1cm、高さ5~6mmの円柱型のトナーペレットを作製する。2トナーペレットを測定装置に装着したパラレルプレートに装填する。3測定部温度をドメイン樹脂の軟化点-50°Cにした後、パラレルプレートギャップを3mmに調整する。4測定部温度を測定開始温度35°Cまで冷却した後、周波数1Hzの正弦波振動を加えながら、測定部を毎分2°Cの昇温速度で200°Cまで昇温し、所定の温度100°Cの貯蔵弾性率を測定する。歪み角は、トルクの値R.Tolqが1以下にならないように0.02~5degの範囲内で変化させる。なお、ドメイン樹脂の貯蔵弾性率については、当該ドメイン樹脂の樹脂組成や分子量などを調整することにより、制御することができる。そして、ドメイン樹脂の分子量については、後述するトナーの製造方法において、ドメイン樹脂よりなる樹脂粒子Bの分散液Bの調製工程工程bで用いられる連鎖移動剤の量を調整することにより、制御することができる。上述した方法により得られる2μm四方のAFM弾性像において、個々のドメインの長径Lと短径Wとの比L/Wの算術平均値は1.5~5.0の範囲内とされ、より好ましくは1.7~4.2の範囲内とされる。本発明において、ドメインの長径Lとは、上述した方法により得られる2μm四方のAFM弾性像において、個々のドメインについて輪郭線を描き図1参照、この輪郭線を二本の平行線で挟んだとき、二本の平行線の距離が最大となる値をいい、ドメインの短径Wとは、長径Lの垂直二等分線とドメインの輪郭線が交わる二点の距離をいう図2a参照。ただし、短径Wに相当する線分が複数存在する場合においては、最も小さい二点間の距離をいう。具体的には、図2bに示すように、長径Lの垂直二等分線とドメインの輪郭線が4点で交わり、W1とW2とが存在する場合、W1およびW2のいずれか小さい値とする。なお、図1に示すAFM弾性像は、ドメインの輪郭を描く際に、同一範囲の高さ像を参考にして高さ信号に由来するノイズを削除した状態のものを示す。また、上述した方法により得られる2μm四方のAFM弾性像において、長径Lが60~500nmの範囲内にあるドメインが80個数以上存在し、かつ、短径Wが45~100nmの範囲内にあるドメインが80個数以上存在するものとされる。2μm四方のAFM弾性像において、長径Lおよび短径Wが上記範囲を満たすドメインが各々80個数以上存在することにより、高い光沢性を有する画像を形成することができる。長径Lおよび短径Wが上記範囲を満たすドメインが各々80個数未満である場合においては、高い光沢性を有する画像を形成することができず、また、十分な低温定着性および耐ホットオフセット性が得られない。具体的には、ドメインの長径Lが500nmを超える、または、短径Wが100nmを超える場合においては、高い光沢性を有する画像を形成することができず、また、十分な低温定着性が得られない。一方、ドメインの長径Lが60nm未満、または、短径Wが45nm未満である場合においては、十分な耐ホットオフセット性が得られない。なお、ドメインの短径Wは、後述するトナーの製造方法工程bにおいて、ドメイン樹脂よりなる樹脂粒子Bの粒径を調整することにより制御することができる。ここで、樹脂粒子Bの粒径は、樹脂粒子Bの製造時、好ましくは乳化重合時において添加する界面活性剤の量を調整することにより制御することができる。また、ドメインの長径Lは、後述するトナーの製造方法工程dにおいて、マトリクス樹脂よりなる樹脂粒子Aの添加質量Mとドメイン樹脂よりなる樹脂粒子Bの添加質量Dとの比M/Dを調整することにより制御することができる。具体的には、その比M/Dを下記関係式1の範囲内で調整することが好ましい。関係式1:70/30≦M/D≦95/5さらに、上述した方法により得られる2μm四方のAFM弾性像において、個々のドメインの面積Sの算術平均値は、0.005~0.05μm2の範囲内にあることが好ましく、より好ましくは0.01~0.05μm2の範囲内にあることである。個々のドメインの面積Sの算術平均値が、上記範囲にあることにより、マトリクス中にドメインが適度な大きさで分散されることとなり、高い光沢性を有する画像を形成することができると共に、低温定着性が得られながら耐ホットオフセット性が得られる。ドメインの面積Sの算術平均値が0.005μm2未満である場合においては、十分な低温定着性が得られないおそれがある。一方、ドメインの面積Sの算術平均値が0.05μm2を超える場合においては、高い光沢性を有する画像を形成することができないおそれがある。ドメインの面積Sについては、下記数式1により算出される。数式1:面積Sμm2=L×W-W2-π1/2W2ドメイン樹脂のガラス転移点は、ドメインの長径Lおよび短径Wを制御する観点から、60~80°Cとされ、より好ましくは63~68°Cとされる。ドメイン樹脂のガラス転移点については、示差走査カロリメーターDiamondDSCパーキンエルマー社製を用いて測定することができる。具体的には、ドメイン樹脂ドメイン樹脂による樹脂粒子4.5~5.0mgを小数点以下2桁まで精秤し、アルミニウム製パンに封入して、DSC-7サンプルホルダーにセットする。リファレンスは、空のアルミニウム製パンを使用し、測定温度0~200°C、昇温速度10°C/分、降温速度10°C/分にて、Heat-Cool-Heatの温度制御を行い、その2nd.Heatにおけるデータを基に解析を行う。ガラス転移点は、第1の吸熱ピークの立ち上がり前のベースラインの延長線と、第1の吸熱ピークの立ち上がり部分からピーク頂点までの間で最大傾斜を示す接線との交点の値とする。ドメイン樹脂の軟化点は、150~200°Cとされ、より好ましくは170~190°Cとされる。ドメイン樹脂の軟化点が上記範囲であることにより、耐ホットオフセット性を確保することができる。ドメイン樹脂の軟化点については、具体的には、温度20±1°C、湿度50±5RHの環境下において、ドメイン樹脂ドメイン樹脂による樹脂粒子1.1gをシャーレに入れ平らにならし、12時間以上放置した後、成型器SSP-10A島津製作所製によって3820kg/cm2の力で30秒間加圧し、直径1cmの円柱型の成型サンプルを作成し、次いで、この成型サンプルを、温度24±5°C、湿度50±20RHの環境下において、フローテスターCFT-500D島津製作所製により、荷重196N20kgf、開始温度60°C、予熱時間300秒間、昇温速度6°C/分の条件で、円柱型ダイの穴1mm径×1mmより、直径1cmのピストンを用いて予熱終了時から押し出し、昇温法の溶融温度測定方法でオフセット値5mmの設定で測定したオフセット温度Toffsetをトナーの軟化点として、測定することができる。ドメイン樹脂の標準ポリスチレン換算の質量平均分子量Mwは、十分な定着可能温度幅を得る観点から、10,000~350,000であることが好ましく、より好ましくは250,000~300,000である。標準ポリスチレン換算の質量平均分子量Mwについては、ゲルパーミエーションクロマトグラフィーGPCによって測定することができる。具体的には、装置HLC-8220東ソー社製およびカラムTSKguardcolumnTSKgelSuperHZM-M3連東ソー社製を用い、カラム温度を40°Cに保持しながら、キャリア溶媒としてテトラヒドロフランTHFを流速0.2mL/minで流し、測定試料としてドメイン樹脂ドメイン樹脂による樹脂粒子を室温において超音波分散機を用いて5分間処理を行う溶解条件で濃度1mg/mLになるようにテトラヒドロフランに溶解させ、次いで、ポアサイズ0.2μmのメンブランフィルターで処理して試料溶液を得、この試料溶液10μLを上記のキャリア溶媒と共に装置内に注入し、屈折率検出器RI検出器を用いて検出し、測定試料の有する分子量分布を単分散のポリスチレン標準粒子を用いて測定した検量線を用いて算出される。検量線測定用のポリスチレンとしては10点用いる。ドメイン樹脂の含有割合は、結着樹脂全体に対して2.5~30質量が好ましく、より好ましくは2.5~15質量である。ドメイン樹脂の含有割合が、上記範囲内であることにより、低温定着性を維持することができる。マトリクスドメインマトリクス構造の結着樹脂を構成するマトリクス樹脂としては、特に限定されず、トナーとして必要とされる主な性能例えば、光沢性や定着性などにより適宜のものを用いることができるが、例えば、ポリエステル系樹脂、スチレン-アクリル系樹脂などが挙げられる。マトリクス樹脂の100°Cにおける貯蔵弾性率は、1.0×102~1.0×104dyn/cm2であることが好ましい。ドメイン樹脂の100°Cにおける貯蔵弾性率が1.0×102dyn/cm2未満である場合においては、耐ホットオフセット性が低減するおそれがある。一方、ドメイン樹脂の100°Cにおける貯蔵弾性率が1.0×104dyn/cm2を超える場合においては、十分な低温定着性が得られないおそれがある。マトリクス樹脂のガラス転移点は、低温定着性を確保する観点から、25~50°Cとされ、より好ましくは30~40°Cとされる。マトリクス樹脂の軟化点は、高い光沢性を確保する観点から、80~120°Cとされ、より好ましくは90~100°Cとされる。マトリクス樹脂の標準ポリスチレン換算の質量平均分子量Mwは、十分な定着可能温度幅を得る観点から、10,000~30,000であることが好ましく、より好ましくは15,000~25,000である。なお、マトリクス樹脂の貯蔵弾性率、ガラス転移点、軟化点および質量平均分子量Mwの測定方法については、上述したドメイン樹脂の貯蔵弾性率、ガラス転移点、軟化点および質量平均分子量Mwの測定方法において、測定試料を各々マトリクス樹脂マトリクス樹脂による樹脂粒子に変更することの他は同様にして測定されるものである。本発明のトナーにおいて、結着樹脂は、ドメインを構成する高弾性樹脂およびマトリクスを構成する低弾性樹脂よりなるものであるが、これら高弾性樹脂および低弾性樹脂以外の公知の樹脂を1種以上含有するものとすることもできる。着色剤本発明のトナーを構成するトナー粒子に用いられる着色剤としては、一般に知られている染料および顔料を用いることができる。黒色のトナーを得るための着色剤としては、カーボンブラック、磁性体、染料、非磁性酸化鉄を含む無機顔料などの公知の種々のものを任意に使用することができる。カラーのトナーを得るための着色剤は、染料、有機顔料などの公知の種々のものを任意に使用することができる。各色のトナーを得るための着色剤は、各色について、1種または2種以上を組み合わせて使用することができる。着色剤の含有割合は、トナー中に1~10質量であることが好ましく、より好ましくは2~8質量である。着色剤の含有割合がトナー中に1質量未満である場合は、トナーが着色力の不足したものとなるおそれがあり、一方、着色剤の含有割合がトナー中の10質量を超える場合は、着色剤の遊離やキャリアなどへの付着が発生し、帯電性に影響を与える場合がある。離型剤本発明のトナーを構成するトナー粒子に用いられる離型剤としては、特に限定されるものではなく、例えば、ポリエチレンワックス、酸化型ポリエチレンワックス、ポリプロピレンワックス、酸化型ポリプロピレンワックス、カルナウバワックス、サゾールワックス、ライスワックス、キャンデリラワックスなどを挙げることができる。トナー粒子中における離型剤の含有割合としては、結着樹脂100質量部に対して通常0.5~25質量部とされ、好ましくは3~15質量部とされる。荷電制御剤本発明のトナーを構成するトナー粒子に用いられる荷電制御剤としては、金属錯体、アンモニウム塩、カリックスアレーンなどの公知の種々の化合物を用いることができる。トナー粒子中における荷電制御剤の含有割合としては、結着樹脂100質量部に対して通常0.1~10質量部とされ、好ましくは0.5~5質量部とされる。外添剤本発明のトナーを構成するトナー粒子は、そのままトナーとして用いることができるが、流動性、帯電性、クリーニング性などを改良するために、当該トナー粒子に、いわゆる流動化剤、クリーニング助剤などの外添剤を添加した状態で使用してもよい。流動化剤としては、例えば、シリカ、アルミナ、酸化チタン、酸化亜鉛、酸化鉄、酸化銅、酸化鉛、酸化アンチモン、酸化イットリウム、酸化マグネシウム、チタン酸バリウム、フェライト、ベンガラ、フッ化マグネシウム、炭化ケイ素、炭化ホウ素、窒化ケイ素、窒化ジルコニウム、マグネタイト、ステアリン酸マグネシウムなどよりなる無機微粒子などが挙げられる。これら無機微粒子はシランカップリング剤やチタンカップリング剤、高級脂肪酸、シリコーンオイルなどによって、トナー粒子の表面への分散性向上、環境安定性向上のために、表面処理が行われていることが好ましい。クリーニング助剤としては、例えば、ポリスチレン微粒子、ポリメチルメタクリレート微粒子などが挙げられる。外添剤としては種々のものを組み合わせて使用してもよい。これらの外添剤の添加量は、その合計の添加量がトナー中に好ましくは0.1~20質量とされる。現像剤本発明のトナーは、磁性または非磁性の一成分現像剤として使用することもできるが、キャリアと混合して二成分現像剤として使用してもよい。本発明のトナーを二成分現像剤として使用する場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアとしては、磁性粒子の表面を樹脂などの被覆剤で被覆したコートキャリアや、バインダー樹脂中に磁性体微粉末を分散してなる分散型キャリアなど用いてもよい。キャリアの体積基準のメディアン径としては15~100μmであることが好ましく、更に好ましくは20~80μmとされる。キャリアの体積基準のメディアン径としては、代表的には湿式分散機を備えたレーザ回折式粒度分布測定装置ヘロスHELOSシンパティックSYMPATEC社製により測定することができる。好ましいキャリアとしては、磁性粒子の表面が樹脂により被覆されている樹脂被覆キャリア、樹脂中に磁性粒子を分散させたいわゆる樹脂分散型キャリアを挙げることができる。樹脂被覆キャリアを構成する樹脂としては、特に限定はないが、例えばオレフィン系樹脂、スチレン系樹脂、スチレン-アクリル系樹脂、シリコーン系樹脂、エステル系樹脂、フッ素含有重合体系樹脂などが挙げられる。また、樹脂分散型キャリアを構成する樹脂としては、特に限定されず公知のものを使用することができ、例えばスチレン-アクリル系樹脂、ポリエステル系樹脂、フッ素系樹脂、フェノール樹脂などを使用することができる。トナーの製造方法本発明のトナーを製造する方法としては、マトリクス樹脂よりなるマトリクス中にドメイン樹脂よりなる特定形状を有するドメインが分散された状態の結着樹脂を含有するトナー粒子が得られる方法であれば、特に限定されないが、マトリクス樹脂に対してドメイン樹脂を容易に導入することができることから、乳化重合凝集法、ミニエマルション重合凝集法などが好ましい。本発明のトナーの製造方法として、乳化重合凝集法を用いた場合の具体的な工程a~hを以下に示す。aマトリクスを構成する低弾性樹脂よりなる樹脂粒子Aの分散液Aを調製する工程。bドメインを構成する高弾性樹脂よりなる、ガラス転移点が60~80°C、軟化点が150~200°Cの樹脂粒子Bの分散液Bを調製する工程。c着色剤の微粒子以下、着色剤微粒子ともいう。の分散液Xを調製する工程。d水系媒体中において、分散液A、分散液Bおよび分散液Xを混合し、樹脂粒子A、樹脂粒子Bおよび着色剤微粒子を凝集融着させて凝集粒子を形成する工程。eシェル層用樹脂の粒子以下、シェル層用樹脂粒子ともいう。を添加し、シェル層を形成する工程。f樹脂粒子Aの軟化点近傍であって、樹脂粒子Bの軟化点未満の温度条件下において、撹拌を継続し、ドメインマトリクス構造を制御して凝集粒子を熟成する工程。g凝集粒子の分散系水系媒体から凝集粒子を濾別し、当該凝集粒子から界面活性剤などを除去する工程。h洗浄処理された凝集粒子を乾燥し、トナー粒子を得る工程。から構成される。なお、工程eのシェル層を形成する工程は必要に応じて行うことができる。本発明において、水系媒体とは、水50~100質量と、水溶性の有機溶媒0~50質量とからなる媒体をいう。水溶性の有機溶媒としては、メタノール、エタノール、イソプロパノール、ブタノール、アセトン、メチルエチルケトン、テトラヒドロフランを例示することができ、得られる樹脂を溶解しないアルコール系有機溶媒が好ましい。<工程a>樹脂粒子Aは、ラジカル重合性単量体を原料とした乳化重合法、シード重合法、ミニエマルション重合法により製造することができる。また、有機溶剤を用いた樹脂溶液を水系媒体中で転相乳化する転相乳化法により製造することもできる。樹脂粒子Aは、組成の異なる樹脂よりなる2層以上の構成とすることもでき、この場合、常法に従った乳化重合処理第1段重合により調製した樹脂粒子の分散液に、重合開始剤と重合性単量体とを添加し、この系を重合処理第2段重合する方法により作製することができる。樹脂粒子Aの粒径は、体積基準のメディアン径で45~350nmの範囲内にあることが好ましく、より好ましくは45~210nmの範囲内にあることである。樹脂粒子Aの体積基準のメディアン径としては、メスシリンダーに試料を数滴滴下し、純水を加えて超音波洗浄機US-1asone社製を用いて分散させ測定用試料を作製し、この測定用試料をマイクロトラックUPA-150日機装社製を用いて測定することができる。樹脂粒子Aのガラス転移点は、25~50°Cとされ、より好ましくは30~40°Cとされる。また、樹脂粒子Aの軟化点は、80~120°Cとされ、より好ましくは90~100°Cとされる。重合開始剤工程aにおいて使用される重合開始剤としては、水溶性の重合開始剤であれば適宜のものを使用することができる。重合開始剤の具体例としては、例えば過硫酸塩過硫酸カリウム、過硫酸アンモニウムなど、アゾ系化合物4,4’-アゾビス4-シアノ吉草酸およびその塩、2,2’-アゾビス2-アミジノプロパン塩など、パーオキシド化合物などが挙げられる。連鎖移動剤工程aにおいては、樹脂粒子Aの分子量を調整することを目的として、一般的に用いられる連鎖移動剤を用いることができる。連鎖移動剤としては特に限定されるものではなく、例えば2-クロロエタノール、オクチルメルカプタン、ドデシルメルカプタン、t-ドデシルメルカプタンなどのメルカプタンおよびスチレンダイマーなどを挙げることができる。界面活性剤工程aにおいては、樹脂粒子Aを安定的に分散させるために、界面活性剤を加えることができる。界面活性剤としては、特に限定されずに公知の種々のものを用いることができるが、ドデシルベンゼンスルホン酸ナトリウム、アリールアルキルポリエーテルスルホン酸ナトリウムなどのスルホン酸塩;ドデシル硫酸ナトリウム、テトラデシル硫酸ナトリウム、ペンタデシル硫酸ナトリウム、オクチル硫酸ナトリウムなどの硫酸エステル塩;オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなどの脂肪酸塩などのイオン性界面活性剤を好適なものとして例示することができる。また、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールとのエステル、高級脂肪酸とポリプロピレノキサイドとのエステル、ソルビタンエステルなどのノニオン性界面活性剤も使用することができる。以上の界面活性剤は、所望に応じて、1種または2種以上を組み合わせて使用することができる。<工程b>樹脂粒子Bは、ラジカル重合性単量体を原料とした乳化重合法、シード重合法、ミニエマルション重合法により製造することができる。また、有機溶剤を用いた樹脂溶液を水系媒体中で転相乳化する転相乳化法により製造することもできる。樹脂粒子Bの粒径は、体積基準のメディアン径で30~140nmの範囲内にあることが好ましく、より好ましくは45~100nmの範囲内にあることである。樹脂粒子Bの体積基準のメディアン径については、上述した樹脂粒子Aの体積基準のメディアン径の測定方法において、測定試料を樹脂粒子Bに変更することの他は同様にして測定することができる。樹脂粒子Bのガラス転移点は、60~80°Cとされ、より好ましくは63~68°Cとされる。また、樹脂粒子Bの軟化点は、150~200°Cとされ、より好ましくは170~190°Cとされる。工程bにおいて使用される重合開始剤、連鎖移動剤および界面活性剤としては、工程aにおいて使用することができるものと同様のものを挙げることができる。<工程c>着色剤微粒子の粒径は、体積基準のメディアン径で10~300nmの範囲内にあることが好ましい。着色剤微粒子の体積基準のメディアン径については、上述した樹脂粒子Aの体積基準のメディアン径の測定方法において、測定試料を着色剤微粒子に変更することの他は同様にして測定することができる。<工程d>工程dにおいて、凝集温度は樹脂粒子Aのガラス転移点以上とすることが好ましい。これにより、樹脂粒子Aが凝集されながら融着して、樹脂粒子Bおよび着色剤微粒子を融合し、凝集粒子を得ることができる。工程dにおいて、樹脂粒子Aと樹脂粒子Bとの添加比率を調整することにより、ドメインの長径Lを制御することができる。具体的には、樹脂粒子Aの添加質量Mと樹脂粒子Bの添加質量Dとの比M/Dを下記関係式1の範囲内で調整することが好ましい。関係式1:70/30≦M/D≦95/5工程dにおいては、凝集剤を添加すると共に昇温することにより、凝集が開始される。凝集剤工程dにおいて使用する凝集剤としては、例えばアルカリ金属塩およびアルカリ土類金属塩を挙げることができる。凝集剤を構成するアルカリ金属としては、リチウム、カリウム、ナトリウムなどが挙げられ、凝集剤を構成するアルカリ土類金属としては、マグネシウム、カルシウム、ストロンチウム、バリウムなどが挙げられる。これらのうち、カリウム、ナトリウム、マグネシウム、カルシウム、バリウムが好ましい。前記アルカリ金属またはアルカリ土類金属の対イオン塩を構成する陰イオンとしては、塩化物イオン、臭化物イオン、ヨウ化物イオン、炭酸イオン、硫酸イオンなどが挙げられる。<工程e>本発明のトナーにおいては、樹脂粒子Aと樹脂粒子Bとが凝集融着されてドメインマトリクス構造の結着樹脂が形成されるが、このドメインマトリクス構造を有するものをコア部として、その外殻にドメイン樹脂およびマトリクス樹脂とは組成の異なる樹脂以下、シェル層用樹脂という。をシェル層状に形成させることが好ましい。<工程f>工程fにおいては、樹脂粒子Aの軟化点近傍であって、樹脂粒子Bの軟化点未満の温度条件下において、凝集粒子の熟成が行われる。この温度条件下において、凝集粒子を熟成する工程が行われることにより、ドメインの長径Lを制御することができる。樹脂粒子Aの軟化点近傍の温度としては、樹脂粒子Aの軟化点±10°Cの範囲内の温度であることが好ましい。この工程fにおいては、樹脂粒子Aと樹脂粒子Bとが一度凝集融着した後に、比較的粘度の低下した樹脂粒子A由来のマトリクス樹脂中において、溶融しきらない樹脂粒子Bの配向が緩やかに進行すると考えられる。特に、樹脂粒子Bのガラス転移点以上であって、軟化点未満の温度条件下において、凝集粒子を熟成することにより、ドメインが特定形状を形成すると考えられる。なお、樹脂粒子Bは、この工程fにおいて、樹脂粒子B1個~複数個具体的には、2~4個が一軸上に融着し、特定形状を有するドメインが形成されるものと考えられる。このような熟成工程としては、具体的には下記に示す温度範囲において加熱撹拌を継続することにより行われる。熟成温度は、60~97°Cであることが好ましく、より好ましくは70~90°Cである。また、ドメインの特定形状を制御する観点から、熟成時間は1~6時間であることが好ましい。<工程gおよび工程h>これらの工程は、一般的に行われる公知の工程に従って行うことができる。本発明に係るトナー粒子に内添剤が含有される場合においては、例えば工程dの前に内添剤のみよりなる内添剤微粒子の分散液を調製し、工程dにおいて各々の分散液と共に当該内添剤微粒子の分散液を混合し、樹脂粒子A、樹脂粒子Bおよび着色剤微粒子と共に内添剤微粒子を凝集させることにより、トナー粒子中に導入することができる。画像形成方法本発明のトナーは、一般的な電子写真方式による画像形成方法に用いることができる。本発明によれば、トナー粒子に含有される結着樹脂が、弾性の異なる樹脂よりなるドメインマトリクス構造のものであって、ドメインの形状が特定形状であることにより、低温定着性が得られながら耐ホットオフセット性が得られると共に、高い光沢性を有する画像を形成することができる。以下、本発明の具体的な実施例について説明するが、本発明はこれらに限定されるものではない。樹脂粒子の分散液および着色剤微粒子の分散液における分散粒子の体積基準のメディアン径は、以下の方法条件により測定されたものである。-測定方法-まず、50mlのメスシリンダーに測定用分散粒子を数滴滴下し、これに純水25mlを添加した後、超音波洗浄機US-1asone社製を用いて、3分間分散処理することにより測定用試料を作製した。次に、測定用試料3mlをマイクロトラックUPA-150日機装社製のセル内に投入し、SampleLoadingの値が0.1~100の範囲内にあることを確認した後、下記測定条件および溶媒条件に従って測定を行った。-測定条件-Transparency透明度:YesRefractiveIndex屈折率:1.59ParticleDensity粒子密度:1.05g/cm3SphericalParticles球形粒子:Yes-溶媒条件-RefractiveIndex屈折率:1.33Viscosity粘度:Hightemp0.797×103PasLowtemp1.002×103Pasトナー粒子の体積基準のメディアン径は、コールターマルチサイザー3ベックマンコールター社製に、データ処理用ソフトSoftwareV3.51を搭載したコンピューターシステムを接続した測定装置を用いて測定算出されるものである。具体的には、トナー0.02gを界面活性剤溶液20mLトナー粒子の分散を目的として、例えば界面活性剤成分を含む中性洗剤を純水で10倍希釈した界面活性剤溶液に添加して馴染ませた後、超音波分散を1分間行い、トナー分散液を調製し、このトナー分散液を、サンプルスタンド内のISOTONIIベックマンコールター社製の入ったビーカーに、測定装置の表示濃度が8になるまでピペットにて注入する。ここで、この濃度範囲にすることにより、再現性のある測定値を得ることができる。そして、測定装置において、測定粒子カウント数を25000個、アパーチャ径を50μmにし、測定範囲である1~30μmの範囲を256分割しての頻度値を算出し、体積積算分率の大きい方から50の粒径が体積基準のメディアン径とされる。実施例1<工程a-1:樹脂粒子A1の分散液A1の調製>1第1段重合5Lの反応容器に撹拌装置、温度センサー、冷却管、窒素導入装置を取り付けた反応装置を用い、反応装置には予め界面活性剤溶液を仕込み、窒素気流下230rpmの回転速度で撹拌しながら、液温を80°Cに昇温した。界面活性剤溶液にはアニオン系界面活性剤としてドデシル硫酸ナトリウムSDS2質量部とイオン交換水2900質量部を用いた。界面活性剤溶液に重合開始剤過硫酸カリウム:KPS9質量部を添加した後、スチレン550質量部、n-ブチルアクリレート280質量部、メタクリル酸45質量部、n-オクチルメルカプタン14.5質量部からなる単量体溶液を3時間かけて滴下し、滴下終了後、78°Cにおいて1時間保持し、樹脂粒子の分散液a1を調製した。2第2段重合アニオン系界面活性剤ポリオキシ2ドデシルエーテル硫酸エステルナトリウム塩12質量部をイオン交換水1100質量部に溶解させ、界面活性剤溶液を調製した。また、撹拌装置を取り付けたフラスコ内において、スチレン245質量部、n-ブチルアクリレート95質量部、メタクリル酸25質量部、n-オクチルメルカプタン4質量部からなる単量体組成物に、離型剤としてベヘン酸ベヘニル195質量部を添加し、85°Cに加温して単量体溶液2を調製した。90°Cに加温した界面活性剤溶液に樹脂粒子の分散液a1260質量部と単量体溶液2を添加し、循環経路を有する機械式分散機クレアミックスエムテクニック社製により混合分散させ、分散液を調製した。重合開始剤過硫酸カリウム:KPS11質量部をイオン交換水240質量部に溶解させた重合開始剤溶液を前記分散液に添加し、これを85°Cにおいて2時間加熱撹拌し、樹脂粒子の分散液a2を調製した。3第3段重合スチレン450質量部、n-ブチルアクリレート125質量部、n-オクチルメルカプタン8質量部からなる単量体溶液3を調製し、樹脂粒子の分散液a2に、重合開始剤過硫酸カリウム:KPS10質量部をイオン交換水200質量部に溶解させた重合開始剤溶液を添加し、85°Cの温度条件下において、単量体溶液3を滴下した。滴下終了後、3時間加熱撹拌し、その後28°Cまで冷却し、多層構造の樹脂粒子A1の分散液A1を調製した。樹脂粒子A1の体積基準のメディアン径は160nm、ガラス転移点は40°C、軟化点は91°C、100°Cにおける貯蔵弾性率は9.5×103dyn/cm2、質量平均分子量Mwは20,000であった。なお、ガラス転移点、軟化点、貯蔵弾性率および質量平均分子量Mwは、上述した方法により測定されたものである。以下において同じである。<工程a-2:シェル層用樹脂粒子Cの分散液Cの調製>撹拌装置、温度センサー、冷却管、窒素導入装置を取り付けた反応容器にアニオン系界面活性剤としてドデシル硫酸ナトリウムSDS2質量部をイオン交換水2900質量部に溶解させた界面活性剤水溶液を調製した。この界面活性剤水溶液を窒素気流下230rpmの撹拌速度で撹拌しながら、温度を80°Cに昇温させた。界面活性剤水溶液中に重合開始剤過硫酸カリウム:KPS9質量部を添加した後、スチレン516質量部、n-ブチルアクリレート204質量部、メタクリル酸100質量部、n-オクチルメルカプタン22質量部からなる単量体溶液を3時間かけて滴下した。この単量体溶液の滴下後、液温を78°Cにして1時間保持した。冷却後、界面活性剤エマールE-27C花王社製0.7質量部をイオン交換水4質量部に溶解させた界面活性剤溶液を添加し、シェル層用樹脂粒子Cの分散液Cを調製した。シェル層用樹脂粒子Cの体積基準のメディアン径は90nm、ガラス転移点は50°C、軟化点は111°C、質量平均分子量Mwは11,000であった。<工程b:樹脂粒子B1の分散液B1の調製>5Lの反応容器に撹拌装置、温度センサー、冷却管、窒素導入装置を取り付けた反応装置を用い、反応装置には予め界面活性剤溶液を仕込み、窒素気流下230rpmの回転速度で撹拌しながら、液温を80°Cに昇温した。界面活性剤溶液にはアニオン系界面活性剤SDS2.1質量部とイオン交換水約1550質量部を用いた。界面活性剤溶液に重合開始剤過硫酸カリウム:KPS15質量部を添加した後、n-ブチルアクリレート195質量部、イタコン酸60質量部、メタクリル酸メチル945質量部からなる単量体溶液を3時間かけて滴下し、滴下終了後、78°Cにおいて1時間保持し、樹脂粒子B1の分散液B1を調製した。樹脂粒子B1の体積基準のメディアン径は90nm、ガラス転移点は65°C、軟化点は188°C、100°Cにおける貯蔵弾性率は5.0×107dyn/cm2、質量平均分子量Mwは300,000であった。<工程c:着色剤微粒子分散液Xの調製>ドデシル硫酸ナトリウム90質量部をイオン交換水1600質量部に溶解させた溶液を撹拌しながら、着色剤としてC.I.ピグメントブルー15銅フタロシアニン化合物29質量部を徐々に添加した。その後、機械式分散機クレアミックスエムテクニック社製を用いて分散処理を行うことにより着色剤微粒子が分散されてなる着色剤微粒子分散液Xを調製した。着色剤微粒子の体積基準のメディアン径は110nmであった。<工程d:樹脂粒子A1および樹脂粒子B1の凝集融着>反応容器に撹拌装置、温度センサー、冷却管を取り付け、反応容器内に樹脂粒子A1の分散液A1390質量部固形分換算、樹脂粒子B1の分散液B146質量部固形分換算、イオン交換水1700質量部、着色剤微粒子分散液X150質量部を投入し撹拌した。この溶液に25質量の水酸化ナトリウム水溶液を加えて、pHを10~10.3に調整した。次いで、塩化マグネシウム6水和物水溶液50質量120質量部を、撹拌下、20分間かけて添加した。添加後に昇温を開始し、約60分間かけて75~80°Cまで昇温した。マルチサイザー3ベックマンコールター社製を用いて、反応器内で成長する粒子の粒径を測定し、6.5mmに到達した時点で塩化ナトリウム水溶液25質量100質量部を添加して粒径の成長を停止させた。その後、液温78°Cにおいて2時間にわたり加熱撹拌することによりコア部1となるべき凝集粒子1の分散液1を得た。<工程e:シェル層の形成>液温83°Cにおいて、凝集粒子1の分散液1にシェル層用樹脂粒子Cの分散液C26質量部固形分換算を20分間かけて添加し、2時間にわたり撹拌を継続して、コア部1にシェル層用樹脂粒子Cを凝集融着させてシェル層を形成した。<工程f:熟成>シェル層を形成した後、25質量塩化ナトリウム水溶液200質量部を添加してシェル層用樹脂粒子Cの凝集融着を停止し、その後、液温88°Cにおいて2時間にわたり加熱撹拌を継続して凝集粒子1を熟成した。<工程gおよび工程h:洗浄、乾燥>凝集粒子1が熟成された粒子分散液を4°C/分で冷却した後、20°Cのイオン交換水で十分に洗浄し、室温下で乾燥処理を行って、トナー粒子1よりなるトナー1を作製した。実施例2実施例1において、工程dにおいて用いた樹脂粒子B1の分散液B146質量部固形分換算の代わりに下記に示す樹脂粒子B2の分散液B2138質量部固形分換算を用い、樹脂粒子A1の分散液A1390質量部固形分換算を298質量部固形分換算に、イオン交換水1700質量部を1695質量部に変更したことの他は同様にして、トナー粒子2よりなるトナー2を作製した。<工程b:樹脂粒子B2の分散液B2の調製>5Lの反応容器に撹拌装置、温度センサー、冷却管、窒素導入装置を取り付けた反応装置を用い、反応装置には予め界面活性剤溶液を仕込み、窒素気流下230rpmの回転速度で撹拌しながら、液温を80°Cに昇温した。界面活性剤溶液にはアニオン系界面活性剤としてドデシル硫酸ナトリウムSDS1.5質量部とイオン交換水約1550質量部を用いた。界面活性剤溶液に重合開始剤過硫酸カリウム:KPS15質量部を添加した後、n-ブチルアクリレート195質量部、イタコン酸60質量部、メタクリル酸メチル945質量部からなる単量体溶液を3時間かけて滴下し、滴下終了後、78°Cにおいて1時間保持し、樹脂粒子B2の分散液B2を調製した。樹脂粒子B2の体積基準のメディアン径、ガラス転移点、軟化点、100°Cにおける貯蔵弾性率および質量平均分子量Mwを表1に示す。実施例3実施例1において、工程dにおいて用いた樹脂粒子B1の分散液B146質量部固形分換算の代わりに下記に示す樹脂粒子B3の分散液B323質量部固形分換算を用い、樹脂粒子A1の分散液A1390質量部固形分換算を413質量部固形分換算に、イオン交換水1700質量部を1695質量部に変更したことの他は同様にして、トナー粒子3よりなるトナー3を作製した。<工程b:樹脂粒子B3の分散液B3の調製>5Lの反応容器に撹拌装置、温度センサー、冷却管、窒素導入装置を取り付けた反応装置を用い、反応装置には予め界面活性剤溶液を仕込み、窒素気流下230rpmの回転速度で撹拌しながら、液温を80°Cに昇温した。界面活性剤溶液にはアニオン系界面活性剤としてドデシル硫酸ナトリウムSDS3.6質量部とイオン交換水約1550質量部を用いた。界面活性剤溶液に重合開始剤過硫酸カリウム:KPS15質量部を添加した後、n-ブチルアクリレート195質量部、イタコン酸60質量部、メタクリル酸メチル945質量部からなる単量体溶液を3時間かけて滴下し、滴下終了後、78°Cにおいて1時間保持し、樹脂粒子B3の分散液B3を調製した。樹脂粒子B3の体積基準のメディアン径、ガラス転移点、軟化点、100°Cにおける貯蔵弾性率および質量平均分子量Mwを表1に示す。実施例4実施例1において、工程fにおける熟成時間を5.5時間に変更したことの他は同様にして、トナー粒子4よりなるトナー4を作製した。実施例5実施例1において、工程fにおける熟成時間を1時間に変更したことの他は同様にして、トナー粒子5よりなるトナー5を作製した。実施例6実施例1において、工程dにおいて用いた樹脂粒子B1の分散液B1の代わりに下記に示す樹脂粒子B4の分散液B4を用いたことの他は同様にして、トナー粒子6よりなるトナー6を作製した。<工程b:樹脂粒子B4の分散液B4の調製>5Lの反応容器に撹拌装置、温度センサー、冷却管、窒素導入装置を取り付けた反応装置を用い、反応装置には予め界面活性剤溶液を仕込み、窒素気流下230rpmの回転速度で撹拌しながら、液温を80°Cに昇温した。界面活性剤溶液にはアニオン系界面活性剤としてドデシル硫酸ナトリウムSDS3.6質量部とイオン交換水約1550質量部を用いた。界面活性剤溶液に重合開始剤過硫酸カリウム:KPS15質量部を添加した後、n-ブチルアクリレート168質量部、イタコン酸60質量部、メタクリル酸メチル972質量部からなる単量体溶液を3時間かけて滴下し、滴下終了後、78°Cにおいて1時間保持し、樹脂粒子B4の分散液B4を調製した。樹脂粒子B4の体積基準のメディアン径、ガラス転移点、軟化点、100°Cにおける貯蔵弾性率および質量平均分子量Mwを表1に示す。実施例7実施例1において、工程aにおいて樹脂粒子A1の分散液A1の代わりに、2第2段重合におけるn-オクチルメルカプタンの添加質量を3.87質量部に変更して得られた分散液A2を用いたことの他は同様にして、トナー粒子7よりなるトナー7を作製した。比較例1実施例1において、工程fにおける熟成時間を8時間に変更したことの他は同様にして、トナー粒子8よりなるトナー8を作製した。比較例2実施例1において、工程fにおける熟成時間を0.5時間に変更したことの他は同様にして、トナー粒子9よりなるトナー9を作製した。比較例3実施例1において、工程dにおいて用いた樹脂粒子B1の分散液B1の代わりに下記に示す樹脂粒子B5の分散液B5を用い、また、工程fにおける熟成時間を3時間に変更したことの他は同様にして、トナー粒子10よりなるトナー10を作製した。<工程b:樹脂粒子B5の分散液B5の調製>撹拌装置、温度センサー、冷却管、窒素導入装置を取り付けた5Lの反応容器にアニオン系界面活性剤としてドデシル硫酸ナトリウムSDS2.7質量部をイオン交換水2800質量部に溶解させた界面活性剤水溶液を調製した。この界面活性剤水溶液を窒素気流下230rpmの撹拌速度で撹拌しながら、温度を80°Cに昇温させた。一方、スチレン30質量部、メチルメタクリレート30質量部、n-ブチルアクリレート33質量部、マレイン酸40質量部、n-オクチルメルカプタン14質量部を混合し、78°Cに加温して単量体溶液を調製した。そして、循環経路を有する機械式分散機により単量体溶液および界面活性剤水溶液を混合分散し、重合開始剤過硫酸カリウム:KPS11質量部をイオン交換水400質量部に溶解させた重合開始剤溶液を添加し、液温を78°Cにおいて2時間加熱撹拌することにより、樹脂粒子B5の分散液B5を調製した。樹脂粒子B5の体積基準のメディアン径、ガラス転移点、軟化点、100°Cにおける貯蔵弾性率および質量平均分子量Mwを表1に示す。評価得られたトナー1~10の各々と、シクロヘキシルメタクリレート樹脂を被覆した体積基準のメディアン径60μmのフェライトキャリアを、トナーの濃度が6質量になるようにV型混合機を用いて混合することにより、現像剤1~10を製造した。この現像剤1~10を用いて、下記評価を行った。また、トナー粒子1~10について、原子間力顕微鏡AFMSPMSPI3800Nセイコーインスツルメンツ社製を用いて、マイクロ粘弾性像モードにおいて観察したところ、結着樹脂がドメインマトリクス構造を有していることが確認された。また、この原子間力顕微鏡AFM用いて得られた2μm四方のAFM弾性像において、長径Lが60~500nmの範囲内にあるドメインの割合、短径Wが45~100nmの範囲内にあるドメインの割合、比L/Wの算術平均値、面積Sの算術平均値の結果を表2に示す。なお、長径L、短径W、比L/Wの算術平均値および面積Sの算術平均値は上述した方法により測定、算出されたものである。1光沢性の評価画像形成装置として、市販の複合機bishubPROC6501コニカミノルタビジネステクノロジーズ社製を用い、この複合機に現像剤1~10を各々投入し、熱ローラ定着方式による定着装置の加熱部材の表面温度を150°Cとして、常温常湿温度20°C、湿度50RHの環境下において、転写材PODグロスコート128g/m2王子製紙社製上に、トナー量1.2mg/cm2のベタ画像を形成した。このベタ画像の光沢度を測定し、下記評価基準に従って評価した。光沢度が60以上を合格とする。なお、光沢度については、光沢度計GlossMeter村上色彩工学研究所製を用い、屈折率1.567のガラス表面を基準として入射角を75°として測定した。-評価基準-優良:光沢度が70以上良好:光沢度が60以上70未満不良:光沢度が60未満2ホットオフセット性の評価画像形成装置として、市販の複合機bishubPROC6501コニカミノルタビジネステクノロジーズ社製を用い、この複合機に現像剤1~10を各々投入し、熱ローラ定着方式による定着装置の加熱ローラの表面温度を100°C以上において5°C刻みで変更し、各温度について、常温常湿温度20°C、湿度50RHの環境下において、下記項目について定着試験を行った。I非ホットオフセット領域まず、A4コート紙PODグロスコート84.9g/m2王子製紙社製上に、搬送方向に対して垂直方向に5cm幅のベタ帯状画像を横送り搬送で定着して、ホットオフセット現象の発生の有無から定着温度の下限温度Aを確認した。次いで、A4コート紙PODグロスコート84.9g/m2王子製紙社製上に、搬送方向に対して垂直方向に5mm幅のベタ帯状画像および20mm幅のハーフトーン画像を横送り搬送で定着して、ホットオフセット現象に起因する画像表面の荒れや加熱ローラ汚染が生じたときの温度Bを確認し、温度Bと下限温度Aとの差を定着温度領域すなわち非ホットオフセット領域として下記評価基準に従って評価した。非ホットオフセット領域が65°C以上を合格とする。-評価基準-優良:非ホットオフセット領域が80°C以上良好:非ホットオフセット領域が65°C以上80°C未満不良:非ホットオフセット領域が65°C未満II低温定着性A4コート紙mondi300300g/m2mondi社製上に、搬送方向に対して垂直方向に5cm幅のベタ帯状画像を横送り搬送で定着して、ホットオフセット現象の発生の有無から定着温度の下限温度Cを確認した。下限温度Cが155°C以下を合格とする。"